얻 어 진 0 . 83 g 의 고체 를 트레인 서 블 리메 이 션 법 에 의하 여 승화 정제 하 였 다 . 승화 정제 는 아르곤 을 15 mL / min 으로 흘리 면서 압력 3 . 8 Pa , 320 ℃ 에서 고체 를 16 시간 동안 가열 하 여 수행 하 였 다 . 승화 정제 후 에 목적 물질 인 담황색 고체 를 0 . 55 g , 회수 율 66 % 로 얻 었 다 . 승화 정제 에서 , 320 ℃ 의 가열 에 의하 여 재료 가 승화 하 고 , 회수 율 도 66 % 로 높 기 때문 에 , 본 발명 의 일 형태 의 유기 화합물 은 승화 성 이 좋 고 , 증착 프로세스 에 문제 가 없 는 것 이 확인 되 었 다 . 합성 스킴 을 ( A - 1 ) 에 나타내 었 다 .